(57)【要約】  本発明の目的は、ギャップ内状態からの発光を有するペロブスカイトを含むか、またはそれで覆われたガラスまたはプラスチックのマトリックスを備える発光型太陽集光器である。【選択図】図１
2020533813.tif 000002
【特許請求の範囲】
【請求項１】
ポリマーまたはガラス材料の本体（１Ａ）を有し、かつ蛍光体を含む発光型太陽集光器（１）であって、このような蛍光体がペロブスカイトナノ構造であり、該ペロブスカイトナノ構造はヘテロ原子でドープされているかまたはドープされておらず、かつギャップ内状態からの発光を示すことを特徴とする、発光型太陽集光器。
【請求項２】
そのようなナノ構造が、択一的にナノ結晶、フィラメント、または２次元もしくは薄膜の形状であることを特徴とする、請求項１に記載の発光型太陽集光器。
【請求項３】
前記ペロブスカイトナノ構造（２）が、以下のタイプの組成、すなわち、
Ａ）Ｍ１Ｍ２Ｘ３、であって
Ｍ１＝第ＩＡ族元素またはＩＵＰＡＣ命名法の第１族元素であり；
Ｍ２＝Ｐｂであり；Ｘ＝第ＶＩＩＡ族元素、またはＩＵＰＡＣ命名法の第１７族元素であり、ヘテロ原子がドープされた、組成と；
Ｂ）Ｍ１Ｍ２Ｘ３、であって、
Ｍ１＝第ＩＡ族元素またはＩＵＰＡＣ命名法の第１族元素であり、
Ｍ２＝Ｐｂ以外の第ＩＶ族元素またはＩＵＰＡＣ命名法の第１４族元素であり；
Ｘ＝第ＶＩＩＡ族元素、またはＩＵＰＡＣ命名法の第１７族元素であり、ドープされていないかまたはヘテロ原子がドープされた、組成と；
Ｃ）Ｍ１２Ｍ２Ｘ６、であって、
Ｍ１＝第ＩＡ族元素またはＩＵＰＡＣ命名法の第１族元素であり；
Ｍ２＝第ＩＶ族元素またはＩＵＰＡＣ命名法の第１４族元素の元素であり；
Ｘ＝第ＶＩＩＡ族元素、またはＩＵＰＡＣ命名法の第１７族元素であり、ドープされていないかまたはヘテロ原子がドープされたかいずれかの、組成と；
Ｄ）ＭＡＭ２Ｘ３、であって、
ＭＡ＝［ＣＨ３ＮＨ３］＋、ＣＨ（ＮＨ２）２］＋、［ＣＨ６Ｎ３］＋または別の有機カチオンであり；
Ｍ２＝第ＩＶ族元素またはＩＵＰＡＣ命名法の第１４族元素の元素であり；
Ｘ＝第ＶＩＩＡ族元素、またはＩＵＰＡＣ命名法の第１７族元素であり、ドープされていないかまたはヘテロ原子がドープされたかいずれかの、組成と；
Ｅ）Ｍ１３Ｍ２２Ｘ９またはＭＡ３Ｍ２２Ｘ９、であって、
Ｍ１＝第ＩＡ族元素またはＩＵＰＡＣ命名法の第１族元素であり；
Ｍ２＝第ＶＡ族元素またはＩＵＰＡＣ命名法の第１５族元素の元素であり；
Ｘ＝第ＶＩＩＡ族元素、またはＩＵＰＡＣ命名法の第１７族元素であり、
ＭＡ＝［ＣＨ３ＮＨ３］＋、ＣＨ（ＮＨ２）２］＋、［ＣＨ６Ｎ３］＋または別の有機カチオンであり；これらの構造はドープされていないかまたはヘテロ原子がドープされた、組成と、
を択一的に有することを特徴とする、請求項１に記載の発光型太陽集光器。
【請求項４】
前記ナノ構造が、タイプＭ１２Ｍ２Ｍ３Ｘ６
（式中、Ｍ１＝第ＩＡ族元素またはＩＵＰＡＣ命名法の第１族元素であり；
Ｍ２＝第ＩＢ族元素もしくはＩＵＰＡＣ命名法の第１１族元素、または第ＩＩＩＡ族元素もしくはＩＵＰＡＣ命名法の第１３族元素であり；
Ｍ３＝第ＶＡ族元素もしくはＩＵＰＡＣ命名法の第１５族元素であり；
Ｘ＝第ＶＩＩＡ族元素、またはＩＵＰＡＣ命名法の第１７族元素である）
の組成を有する二重ペロブスカイトであることを特徴とする、請求項１に記載の発光型太陽集光器。
【請求項５】
前記ペロブスカイトナノ構造が、Ｃｓ２ＣｕＳｂＣｌ６、Ｃｓ２ＣｕＳｂＢｒ６、Ｃｓ２ＣｕＢｉＢｒ６、Ｃｓ２ＡｇＳｂＢｒ６、Ｃｓ２ＡｇＳｂＩ６、Ｃｓ２ＡｇＢｉＩ６、Ｃｓ２ＡｕＳｂＣｌ６、Ｃｓ２ＡｕＢｉＣｌ６、Ｃｓ２ＡｕＢｉＢｒ６、Ｃｓ２ＩｎＳｂＣｌ６、Ｃｓ２ＩｎＢｉＣｌ６、Ｃｓ２ＴｌＳｂＢｒ６、Ｃｓ２ＴｌＳｂＩ６、およびＣｓ２ＴｌＢｉＢｒ６、から選択され、このようなナノ構造が、ドープされていないかまたはヘテロ原子でドープされていてもよい、ことを特徴とする、請求項４に記載の発光型太陽集光器。
【請求項６】
前記ペロブスカイトナノ構造が、タイプ（Ｃ４Ｎ２Ｈ１４Ｂｒ）４ＳｎＸ６
（式中、Ｘ＝Ｂｒ、Ｉ、または第ＶＩＩＡ族もしくはＩＵＰＡＣ命名法の第１７族の別の元素である）
の構造であることを特徴とする、請求項１に記載の発光型太陽集光器。
【請求項７】
前記本体が、以下のポリマーまたは対応するコポリマー、例えば、ポリアクリレートおよびポリメチルメタクリレート、ポリオレフィン、ポリビニル、エポキシ樹脂、ポリカーボネート、ポリアセテート、ポリアミド、ポリウレタン、ポリケトン、ポリエステル、ポリシアノアクリレート、シリコーン、ポリグリコール、ポリイミド、フッ化および過フッ化ポリマー、ポリセルロースおよび誘導体、例えばメチルセルロース、ヒドロキシメチルセルロースなど、ポリオキサジン、シリカ系のガラス、のうちの少なくとも１つで作製されていることを特徴とする、請求項１に記載の発光型太陽集光器。
【請求項８】
前記ナノ構造がプラスチックまたはシリカ系ガラスのマトリックス内に分散しているか、またはその表面上に膜の形態で堆積している、シート様の形状を有することを特徴とする、請求項１に記載の発光型太陽集光器。
【請求項９】
請求項１に記載の発光型太陽集光器を使用して構築された少なくとも一部分を備える、建物用または移動構造用の窓。
【発明の詳細な説明】
【技術分野】
【０００１】
本発明は、主たる請求項の前提部に従う発光型太陽集光器に関する。
知られているように、発光型太陽集光器（またはＬＳＣ）は、一般に蛍光体と呼ばれる高発光性の要素または成分でコーティングまたはドープされた集光器本体を画定する、ガラスもしくはプラスチックのマトリックスまたは導波路を備える。直射日光および／または拡散日光は、このような蛍光体に吸収され、より長い波長で再放射される。そのように生成した発光は、内部全反射によって導波路の縁部に向かって伝播し、集光器の本体の周囲に取り付けられた高効率の太陽電池によって電気エネルギーに変換される。
【背景技術】
【０００２】
発光型太陽集光器は、例えば、場合により建物の表面を電気エネルギー発生器に変換することができる半透明の太陽光発電窓などの、建物一体化太陽光発電（またはＢＩＰＶ）システムを構築するための従来の太陽電池モジュールを効果的に補完するものとして最近提案されている。これらのＬＳＣは、光学機能メカニズムとそれらの設計／製造汎用性の両方により、多くの利点をもたらし、実際、ｉ）広い領域にわたって太陽光を集めることにより、通常はプレート形状またはシート形状のＬＳＣの構造が、周囲の光起電力デバイス上にかなりの入射光束密度を生成して、高い光電流を生じ；ｉｉ）ＬＳＣは光電変換用の光起電力材料を少量使用するので、高い構築費のために大量の使用が高価になると思われる従来のシリコンセルよりも、高い効率の光起電力デバイスを使用することが可能になり；ｉｉｉ）導波路による周囲の太陽電池の間接受光により、ＬＳＣは、従来の太陽電池モジュールでは代わりに発生するデバイスの部分的な日陰による効率損失および有害な電気ストレスの影響を本質的に受けなくなり、ｉｖ）ＬＳＣは、形状、透明性、色、柔軟性の観点から、比類のない自由度で製造することができ、ＬＣＳの設計を通じて、太陽エネルギーを、本質的に美的な悪影響がない電極なしの半透明導波路を介して収集できるので、窓ガラスシステムの建設に理想的に好適であり、建築家にとって建物の美的価値をさらに高めるツールとなり得る。
【０００３】
この期待にもかかわらず、ＬＳＣの広範な使用は、吸収プロファイルと発光プロファイルとの間のスペクトルの重なりが、大型デバイスで深刻な光損失を生じる導波発光の再吸収を抑制するのに十分小さい蛍光体がないことにより、長い間妨げられてきた。これは、再放射事象の回数とともに指数関数的に減少する非放射性減衰の確率と、導波光の伝搬方向が、スネルの物理法則によって決定される内部全反射の臨界角の外側でＬＳＣ表面に衝突する放出光子の数を増やす原因となる、発光プロセスの等方性の両方によるものである。
【０００４】
効率的なＬＳＣを得るために、蛍光体は、高い発光効率と、自身の吸収スペクトルと発光スペクトルの間で可能な限り大きいエネルギー分離（または「ストークスシフト」という用語）を有していなくてはならない。この要件は、所与の蛍光体により放射される光が、（専らというわけではないが一般的に、層状またはシート状である）集光器の本体の縁部に到達する前に比較的長い距離を通過しなくてはならない、大規模な集光器の製造に不可欠である。
【０００５】
ハロゲン化鉛に基づくペロブスカイトナノ構造（以下ナノ構造を「ＮＳ」とも表記）が、ハイブリッド有機無機ＭＡＰｂＸ３（ＭＡ＝ＣＨ３ＮＨ３；Ｘ＝Ｃｌ、Ｂｒ、Ｉ）の化学組成と、ハロゲン化鉛・セシウムの完全な無機形態（ＣｓＰｂＸ３）の両方において、太陽電池からダイオードおよびレーザーに至る、さまざまなオプトエレクトロニクスおよび光子技術の潜在的な候補として最近浮上してきている。既知のカルコゲナイドナノ構造のように、ペロブスカイトＮＳの光学特性は、寸法、形状、および組成を制御することにより調整することができ、これらの光学特性は、合成後のハロゲン交換反応によって簡単に変更することができ、これらの反応により可視スペクトル全体にわたる発光スペクトルを取得することができる。
【０００６】
しかし、ＣｓＰｂＸ３型およびＭＡＰｂＸ３型の両方の前記従来のペロブスカイトナノ構造の光吸収と発光との間のスペクトル分離は非常に小さく、このことがＬＳＣにおける効率の大きな損失をもたらす。
【０００７】
やはりこの理由のために、吸収と発光の間のスペクトルの重なりが小さいペロブスカイトＮＳのＬＳＣへの応用に関する研究は文献中に報告されていない。
【発明の概要】
【発明が解決しようとする課題】
【０００８】
本発明の目的は、既知の解決策および開示されているがまだ実用化のための調査段階にある解決策と比較して、改良された発光型太陽集光器またはＬＳＣを提供することである。
【０００９】
特に、本発明の１つの目的は、高効率を有する発光型太陽集光器、または再吸収による光損失が、非常に小さいか、ゼロではないとしてもいずれにせよ無視できる発光型太陽集光器を提供することである。
【課題を解決するための手段】
【００１０】
本発明による太陽集光器は、ペロブスカイトＮＳを含む。上記のこれらのナノ構造の欠点にもかかわらず、マンガン、カドミウム、亜鉛、およびスズを含むさまざまな遷移金属原子を使用して、ペロブスカイトＮＳのドーピングが最近達成されており、その結果、Ｍｎ（および巨視的結晶のビスマス）の場合、ドープ剤によって導入されたギャップ内(intra-gap)電子状態に起因する発光が、ドープ剤を含むＮＳ（以下「ホストＮＳ」と表記）の吸収帯からの高いスペクトル分離、およびその発光の増感を示す。ホストＮＳの光吸収をホスト内不純物のギャップ内発光から切り離すことができるようにすることで、ドーピングプロセスにより、ナノ結晶（０、１、および２次元）形態および薄層（「層状ペロブスカイト」として知られる）の両方において、ペロブスカイトナノ構造の応用可能性が大幅に向上し、ＬＳＣにおけるペロブスカイトナノ構造の使用の道が開かれる。ヘテロ原子のドーピングを必ずしも必要としない、スペクトル分離の幅を広げるための他の戦略には、例えば、ハロゲン化セシウム・スズ（ＣｓＳｎＸ３）のような、ヘテロ原子の存在によるものではないギャップ内発光状態が発生する代替組成物の使用が含まれる。
【００１１】
当業者に明らかなこれらおよび他の目的は、添付の特許請求の範囲による発光型太陽集光器によって達成される。
本発明をより良く理解するために、以下の図面が純粋に非限定的な例として添付される。
【図面の簡単な説明】
【００１２】
【図１】ヘテロ原子でドープされた、またはヘテロ原子によらないギャップ内状態を得るのに好適な組成を有する、ペロブスカイトナノ結晶を組み込んだポリマーマトリックスを備える発光型太陽集光器（ＬＳＣ）の図示を示す。
【図２】ドープされていないペロブスカイトナノ構造のエネルギー準位を表す図表と、ヘテロ原子（マンガンなど）でドープされたもの、および本発明によるＬＳＣに使用されるドナー、アクセプター両型の、光学活性なギャップ内エネルギー準位を有するような組成のものである、ペロブスカイトナノ構造のエネルギー準位を表す図表との比較を示す。
【図３】記載された本発明の実施方法に従って得られた特定のペロブスカイトナノ結晶の吸収スペクトル（線Ａ）およびフォトルミネセンススペクトル（線Ｐ）を示す。
【図４】本発明の一実施形態による発光型太陽集光器の縁部で収集された、図３で検討されたペロブスカイトナノ結晶の標準化発光スペクトルを示す。
【図５】本発明による集光器の縁部に位置する太陽電池によって生成された出力電力を示す。
【発明を実施するための形態】
【００１３】
上記の図を参照すると、発光型太陽集光器またはＬＳＣ１は、純粋に説明目的のために集光器の本体１内の明確に識別可能な要素として示されている、ペロブスカイトのコロイド状ナノ結晶が存在するガラスまたはプラスチックまたはポリマー材料製の本体１Ａを備えている。知られているように、ナノ結晶またはナノ構造は、ナノメートル（例えば１０ｎｍ）のオーダーであり、いずれにしても１００ｎｍ未満のオーダーの線形寸法を有する構造である。ＬＳＣ１内に存在するナノ結晶またはナノ構造ＮＳは、２によって示されている。
【００１４】
本体１の縁部３、４、５、６には、本体１に存在するＮＳによって放出される光放射（矢印Ｚで示されている）を収集して電気に変換することができる太陽電池７がある。デバイスの本体上の入射太陽光放射は、矢印Ｆで示されている。
【００１５】
ＬＳＣ１の本体１Ａは、様々な材料から得てもよい。非限定的な例として、後者は、ポリアクリレートおよびポリメチルメタクリレート、ポリオレフィン、ポリビニル、エポキシ樹脂、ポリカーボネート、ポリアセテート、ポリアミド、ポリウレタン、ポリケトン、ポリエステル、ポリシアノアクリレート、シリコーン、ポリグリコール、ポリイミド、フッ素化ポリマー、ポリセルロースおよび誘導体、例えばメチルセルロース、ヒドロキシメチルセルロースなど、ポリオキサジン、シリカ系ガラスであってもよい。上記のポリマーのコポリマーを使用して、ＬＳＣの同じ本体を得てもよい。
【００１６】
ＮＳは、ほぼ１００％のフォトルミネセンス効率、ならびに寸法制御によりおよびヘテロ原子を用いた組成またはドーピングにより選択することができる発光スペクトルを示すことができ、その結果、これらは単一接合、多重接合の両デバイスを備える種々の太陽電池に最適に組み込むことができる。
【００１７】
本発明の基本的な特徴によれば、記載されたＬＳＣにおいて発光体または蛍光体として使用されるコロイド状ナノ構造は、純粋に非限定的な例として、１）ヘテロ原子がドープされたＭ１Ｍ２Ｘ３（式中、Ｍ１＝Ｃｓ、Ｍ２＝Ｐｂ、Ｘ＝第ＶＩＩＡ族元素、またはＩＵＰＡＣ命名法の第１７族元素）；２）ドープされていないかまたはヘテロ原子がドープされたＭ１Ｍ２Ｘ３（式中、Ｍ１＝Ｃｓ、Ｍ２＝Ｓｎ、またはＰｂ以外の第ＩＶ族もしくはＩＵＰＡＣ命名法の第１４族元素の別の元素、Ｘ＝第ＶＩＩＡ族元素、またはＩＵＰＡＣ命名法の第１７族元素）；３）ドープされていないかまたはヘテロ原子がドープされたかいずれかのＭ１２Ｍ２Ｘ６（式中、Ｍ１＝Ｃｓ、Ｍ２＝第ＩＶ族元素またはＩＵＰＡＣ命名法の第１４族元素、Ｘ＝第ＶＩＩＡ族元素、またはＩＵＰＡＣ命名法の第１７族元素）；４）ドープされていないかまたはヘテロ原子がドープされたかいずれかのＭＡＭ２Ｘ３（式中、ＭＡ＝［ＣＨ３ＮＨ３］＋、［ＣＨ（ＮＨ２）２］＋、［ＣＨ６Ｎ３］＋；Ｍ２＝第ＩＶ族元素またはＩＵＰＡＣ命名法の第１４族元素、Ｘ＝第ＶＩＩＡ族元素、またはＩＵＰＡＣ命名法の第１７族元素）；５）ドープされていないかまたはヘテロ原子がドープされたかいずれかのＭ１３Ｍ２２Ｘ９またはＭＡ３Ｍ２２Ｘ９（式中、Ｍ１＝Ｃｓまたは第ＩＡ族もしくはＩＵＰＡＣ命名法の第１族の別の元素、Ｍ２＝Ｂｉまたは第ＶＡ族もしくはＩＵＰＡＣ命名法の第１５族の別の元素）；６）汎用組成Ｍ１２Ｍ２Ｍ３Ｘ６の二重ペロブスカイト（式中、Ｍ１＝第ＩＡ族元素またはＩＵＰＡＣ命名法の第１族元素、Ｍ２＝第ＩＢ族元素もしくはＩＵＰＡＣ命名法の第１１族元素、または第ＩＩＩＡ族元素もしくはＩＵＰＡＣ命名法の第１３族元素、Ｍ３＝第ＶＡ族元素もしくはＩＵＰＡＣ命名法の第１５族元素、Ｘ＝第ＶＩＩＡ族元素、またはＩＵＰＡＣ命名法の第１７族元素）、例えば、Ｃｓ２ＣｕＳｂＣｌ６、Ｃｓ２ＣｕＳｂＢｒ６、Ｃｓ２ＣｕＢｉＢｒ６、Ｃｓ２ＡｇＳｂＢｒ６、Ｃｓ２ＡｇＳｂＩ６、Ｃｓ２ＡｇＢｉＩ６、Ｃｓ２ＡｕＳｂＣｌ６、Ｃｓ２ＡｕＢｉＣｌ６、Ｃｓ２ＡｕＢｉＢｒ６、Ｃｓ２ＩｎＳｂＣｌ６、Ｃｓ２ＩｎＢｉＣｌ６、Ｃｓ２ＴｌＳｂＢｒ６、Ｃｓ２ＴｌＳｂＩ６、およびＣｓ２ＴｌＢｉＢｒ６、であるタイプの一般的な組成を有するペロブスカイトＮＳである。これらの構造は、ヘテロ原子がドープされていなくてもヘテロ原子がドープされていてもよい；７）タイプ（Ｃ４Ｎ２Ｈ１４Ｂｒ）４ＳｎＸ６（式中、Ｘ＝Ｂｒ、Ｉ、または第ＶＩＩＡ族もしくはＩＵＰＡＣ命名法の第１７族の別の元素）の構造。
【００１８】
例として報告され、図２〜５が参照するケースでは、ＣｓＰｂＣｌ３がホスト材料として特に選択され、マンガンイオン（Ｍｎ２＋）がドープ剤として特に選択され、この理由は、この系では、Ｍｎ２＋の基底状態（６Ａ１）と励起三重項状態（４Ｔ１）の両方がＮＳホストエネルギーギャップ内にあり、このことにより、純粋な組成およびハロゲンと混合した組成を有するＣｓＰｂＸ３の他のすべての種類と比較して、ＮＳホストによるドープ剤のより効果的な増感がもたらされるからである。ＬＳＣにおける適用の基本は、Ｍｎ２＋の基底状態および励起状態は多数の異なるスピンを有し、このことが６Ａ１→４Ｔ１吸収遷移の特徴的な小さな吸光係数（約１Ｍ−１ｃｍ−１）を決定するという事実である。これは、ホストＮＳによって間接的に励起された対応する発光が、再吸収によって本質的に影響を受けないことを意味する。
【００１９】
本発明の一実施形態では、上述タイプのペロブスカイトＮＳを組み込んだバルク重合ポリアクリレートマトリックスを備えるナノコンポジットＬＳＣを調製し、試験した。トルエン溶液中の、ポリマー導波路に組み込まれたＮＳの分光測定から、ラジカル重合プロセス後にドープ剤の光学特性が完全に保持されていることが示され、プラスチック材料のナノコンポジットの発光体としてのドープペロブスカイトＮＳの適合性がさらに実証される。最後に、ＬＳＣにおいて実施された光伝搬測定により、Ｍｎ２＋をドープしたペロブスカイトＮＳに基づくＬＳＣデバイスは、本質的に再吸収損失または光拡散損失のない理想的なデバイスとして振る舞うことが確認される。
【００２０】
本発明の一実施形態では、約３．９％のＭｎドーピングレベルを有するＣｓＰｂＣｌ３ペロブスカイトのナノ結晶を使用した。
図３は、ナノ結晶の光吸収スペクトル（線Ａ）と、フォトルミネセンススペクトル（ＰＬ、グラフＰ）とを示し、約３９５ｎｍに特徴的な吸収ピーク、および総発光量の約２０％を占める、約４０５ｎｍに対応する狭帯域フォトルミネセンスを有する。放出光子の残りの８０％は、Ｍｎ２＋ドープ剤の４Ｔ１→６Ａ１の光遷移によるものであり、約５９０ｎｍでピークを生じ、その結果、ＣｓＰｂＣｌ３ホストナノ結晶の吸収縁部から約２００ｎｍ（約１ｅＶ）の高いストークスシフトが生じる。
【００２１】
図４のスペクトルを調べると、Ｍｎ２＋の発光は、ホストナノ結晶による再吸収によってほとんど全く影響を受けないことがわかる。
例として、発光型太陽集光器またはＬＳＣ１を、８０重量％のメチルメタクリレート（ＭＭＡ）および２０重量％のラウリルメタクリレート（ＬＭＡ）（明らかに他の重量パーセントも可能である）の百分率を有するナノ結晶がドープされたＭＭＡとＬＭＡとの混合物のラジカル開始剤によるバルク重合を使用して構築した。
【００２２】
ＬＳＣ１は、２５ｃｍ×２０ｃｍ×０．５ｃｍの寸法で得られ、０．０３重量％のナノ結晶を含んでいた。
図４は、発光型太陽集光器の縁部に存在し、シートの縁部から増加した距離で局所励起を受ける太陽電池７から収集された、ＣｓＰｂＣｌ３ナノ結晶におけるマンガン放出の標準化発光スペクトルを示す。スペクトルは本質的に同一であり、光吸収による歪み効果がないことを示している。
【００２３】
ＬＳＣに再吸収損失および光拡散損失がないことは、デバイスの表面のすべての部分が、その端で収集された総電力にほぼ等しく寄与するという事実によってさらに確認される。この挙動を示すために、図５は、シートの１つの縁部に取り付けられた較正済み結晶Ｓｉ太陽電池を使用して、ＬＳＣの面積のますます大きな部分を日射に徐々にさらして測定された、ＬＳＣの縁部（面積２０×０．５ｃｍ２の縁部の寸法）の１つから抽出された相対出力電力を示す。
【００２４】
図５は、拡散損失または再吸収損失のない理想的なＬＳＣの理論的に計算された電力に関するグラフまたは線Ｃを示し、実験的に構築されたＬＳＣ（２５ｃｍ×２０ｃｍ×０．５ｃｍ）と同じ寸法を有し、前記の理想的なＬＳＣは、ＬＳＣ１のナノ結晶において使用されたものと同じＭｎ２＋量子放出収率を有する発光体を含む。理想的なＬＳＣの場合、光出力は、受光領域の開口数によってのみ決定される。図５に示す実験データはまた、計算データとほぼ完全に重なり合っている。
【００２５】
本発明によって、この例の場合、発光体としてドープ剤を使用することにより、ギャップ内状態から発光し、再吸収が実質的にゼロである、ペロブスカイトナノ構造の発光型太陽集光器における適合性が実証された。
【図１】
2020533813.tif 000003
【図２】
2020533813.tif 000004
【図３】
2020533813.tif 000005
【図４】
2020533813.tif 000006
【図５】
2020533813.tif 000007
【国際調査報告】
2020533813.tif 000008
2020533813.tif 000009
2020533813.tif 000010